(57)【要約】      （修正有）【課題】フルオロオキシアルキレン基含有シラン化合物の製造方法を提供する。【解決手段】一般式（１）のフルオロオキシアルキレン基含有化合物を一般式（２）の反応性二重結合含有シラン化合物と反応させることにより得る。2014055246.tif 000016【選択図】なし【特許請求の範囲】
【請求項１】
フルオロオキシアルキレン基含有シラン化合物の製造方法であって、下記一般式（１）
【化１】
2014055246.tif 000013
（式中、Ａは末端が−ＣＦ３基である１価のフッ素含有基を表し、
Ｒｆは−（ＣＦ２）ａ−（ＯＣ２Ｆ４）ｂ−（ＯＣＦ２）ｃ−を表し、ａ、ｂおよびｃはそれぞれ独立して０または１以上の整数であって、ｂおよびｃの和は少なくとも１であり、ａ、ｂ、ｃを付して括弧でくくられた各繰り返し単位の存在順序は式中において任意であり、
Ｚは−Ｏ（ＣＦ２）ｅ−を表し、ｅは１以上の整数であり、
Ｘ２は塩素原子、ヨウ素原子または臭素原子を表す。）
で表されるフルオロオキシアルキレン基含有化合物を、
下記一般式（２）
【化２】
2014055246.tif 000014
（式中、Ｙは水素原子または炭素数１〜４のアルキル基を表し、
ｆは０、１または２であり、
Ｒ１は水酸基または加水分解可能な基を表し、
Ｒ２は水素原子または炭素数１〜２２のアルキル基を表し、
ｎは１以上３以下の整数である。）
で表される反応性二重結合含有シラン化合物と反応させることにより、下記一般式（３）
【化３】
2014055246.tif 000015
（式中、Ａ、Ｒｆ、Ｚ、Ｙ、ｆ、Ｒ１、Ｒ２およびｎは上記の通りであり、
Ｘ１は水素原子、塩素原子、ヨウ素原子または臭素原子を表し、
ｍは２以上の整数である。）
で表されるフルオロオキシアルキレン基含有シラン化合物を得ることを含む製造方法。
【請求項２】
前記一般式（１）および（３）中、Ｚにおけるｅが１以上６以下の整数である、請求項１に記載の製造方法。
【請求項３】
前記一般式（３）中、ｍが２以上１０以下の整数である、請求項１または２に記載の製造方法。
【請求項４】
前記一般式（２）および（３）中、Ｙが水素原子である、請求項１〜３のいずれかに記載の製造方法。
【請求項５】
前記一般式（２）および（３）中、ｆが０である、請求項１〜４のいずれかに記載の製造方法。
【請求項６】
前記一般式（３）中、Ｘ１が水素原子である、請求項１〜５のいずれかに記載の製造方法。
【請求項７】
Ｘ１の水素原子を、還元反応によって得ることを含む、請求項６に記載の製造方法。
【請求項８】
前記一般式（３）で表されるフルオロオキシアルキレン基含有シラン化合物が、５×１０２〜１×１０５の平均分子量を有する、請求項１〜７のいずれかに記載の製造方法。
【発明の詳細な説明】
【技術分野】
【０００１】
本発明は、フルオロオキシアルキレン基含有シラン化合物の製造方法に関する。
【背景技術】
【０００２】
ある種の含フッ素シラン化合物は、基材の表面処理に用いると、優れた撥水性、撥油性、防汚性などを提供し得ることが知られている。含フッ素シラン化合物を含む表面処理剤から得られる層（以下、表面処理層とも言う）は、いわゆる機能性薄膜として、例えばガラス、プラスチック、繊維、建築資材など種々多様な基材に施されている。
【０００３】
そのような含フッ素シラン化合物として、フルオロオキシアルキレン基（特にパーフルオロポリエーテル基）を分子主鎖に有し、Ｓｉ原子に結合した加水分解可能な基を分子片末端または両末端に有するフルオロオキシアルキレン基含有シラン化合物が種々知られている（例えば特許文献１〜３を参照のこと）。このフルオロオキシアルキレン基含有シラン化合物を含む表面処理剤を基材に適用すると、Ｓｉ原子に結合した加水分解可能な基が基材との間および化合物間で反応することにより結合して、表面処理層を形成し得る。
【先行技術文献】
【特許文献】
【０００４】
【特許文献１】特開平９−２６３７２８号公報
【特許文献２】特開平９−１５７３８８号公報
【特許文献３】特開２０１２−７２２７２号公報
【非特許文献】
【０００５】
【非特許文献１】ヴラッシチ（Wlassics）、外１名、「α、ωパーフルオロポリエーテルヨージドの合成」、ジャーナル・オブ・フルオリン・ケミストリ（Journal of Fluorine Chemistry）、第１２６巻、２００５年、ｐ．４５−５１
【発明の概要】
【発明が解決しようとする課題】
【０００６】
フルオロオキシアルキレン基含有シラン化合物を含む表面処理剤から得られる層は、上記のような機能を薄膜でも発揮し得ることから、光透過性ないし透明性が求められるメガネやタッチパネルなどの光学部材に好適に利用されている。とりわけ、これら用途においては、指紋等の汚れが付着しても容易に拭き取ることができるように表面滑り性が求められ、更に、繰り返し摩擦を受けてもかかる機能を維持し得るように摩擦耐久性が求められる。
【０００７】
更に、近年、スマートフォンやタブレット型端末が急速に普及する中、タッチパネルの用途においては、ユーザが指でディスプレイパネルに触れて操作した際に優れた触感を提供することが望まれている。このため、従来よりも一層高い表面滑り性を実現することが求められている。
【０００８】
しかしながら、市販の表面処理剤に含まれているフルオロオキシアルキレン基含有シラン化合物では、次第に高まる摩擦耐久性および表面滑り性の双方に対する要求に十分応えることは困難である。
【０００９】
本発明は、高い表面滑り性と高い摩擦耐久性の双方を有する層を形成することのできるフルオロオキシアルキレン基含有シラン化合物の製造方法を提供することを目的とする。
【課題を解決するための手段】
【００１０】
高い摩擦耐久性（または高い密着性）を得るためには、フルオロオキシアルキレン基含有シラン化合物は、水酸基または加水分解可能な基が結合したシラン単位を複数有することが好ましいと考えられる。かかるシラン単位を複数有するシラン化合物（以下、マルチシラン化合物とも言う）は、末端をヨウ素化したフルオロオキシアルキレン基含有化合物を反応性二重結合含有シラン化合物と反応させることにより製造可能であるとされている（特許文献２を参照のこと）。
【００１１】
他方、高い表面滑り性（または低い動摩擦係数）を得るためには、フルオロオキシアルキレン基含有シラン化合物は、上記シラン単位を片末端に有し、そして、分子主鎖に−（ＯＣ２Ｆ４）ｂ’−（ＯＣＦ２）ｃ’−（ｂ’およびｃ’は、通常、いずれも１以上の整数）により表される構造を有することが好ましいと考えられる（特許文献３の第００１１段落を参照のこと）。
【００１２】
よって、高い摩擦耐久性と高い表面滑り性の双方を得るためには、上記構造を有するフルオロオキシアルキレン基含有（片末端）マルチシラン化合物を製造できれば好都合であると考えられる。しかしながら、従来のフルオロオキシアルキレン基含有マルチシラン化合物の製造方法では、−（ＯＣＦ２ＣＦ２ＣＦ２）ａ’−（ａ’は１以上の整数）により表される構造を有するフルオロオキシアルキレン基含有マルチシラン化合物は効率的に製造することができるものの、−（ＯＣ２Ｆ４）ｂ’−（ＯＣＦ２）ｃ’−により表される構造を有するフルオロオキシアルキレン基含有マルチシラン化合物は、必ずしもこれと同程度の効率で製造することができず、製造できない場合もあり得ることが、本発明者らの研究により判明した。より具体的には、後者のフルオロオキシアルキレン基含有マルチシラン化合物を製造する場合、−（ＯＣ２Ｆ４）ｂ’−（ＯＣＦ２）ｃ’−により表される構造を有するフルオロオキシアルキレン基含有化合物の末端をヨウ素化したものが原料とされるが、かかるヨウ素化物は、特許文献１〜２に記載されているヨウ素化方法、即ち、末端に−ＣＯＦ基を有する化合物を、ヘキサクロロ−１，３−ブタジエン溶媒中、炭酸カリウム触媒の存在下にてヨウ素と反応させて、末端の−ＣＯＦ基を−Ｉ基に置換する方法（特許文献１および２の合成例１を参照のこと）では、得られない場合があることが判明した。つまり、特許文献１〜２には、−（ＯＣ２Ｆ４）ｂ’−（ＯＣＦ２）ｃ’−により表される構造を有するフルオロオキシアルキレン基含有マルチシラン化合物の製造方法は十分に開示されていないことを見出し、更なる鋭意検討の結果、本発明を完成するに至った。
【００１３】
本発明によれば、フルオロオキシアルキレン基含有シラン化合物の製造方法であって、下記一般式（１）
【化１】
2014055246.tif 000002
（式中、Ａは末端が−ＣＦ３基である１価のフッ素含有基を表し、
Ｒｆは−（ＣＦ２）ａ−（ＯＣ２Ｆ４）ｂ−（ＯＣＦ２）ｃ−を表し、ａ、ｂおよびｃはそれぞれ独立して０または１以上の整数であって、ｂおよびｃの和は少なくとも１であり、ａ、ｂ、ｃを付して括弧でくくられた各繰り返し単位の存在順序は式中において任意であり、
Ｚは−Ｏ（ＣＦ２）ｅ−を表し、ｅは１以上の整数であり、
Ｘ２は塩素原子、ヨウ素原子または臭素原子を表す。）
で表されるフルオロオキシアルキレン基含有化合物を、
下記一般式（２）
【化２】
2014055246.tif 000003
（式中、Ｙは水素原子または炭素数１〜４のアルキル基を表し、
ｆは０、１または２であり、
Ｒ１は水酸基または加水分解可能な基を表し、
Ｒ２は水素原子または炭素数１〜２２のアルキル基を表し、
ｎは１以上３以下の整数である。）
で表される反応性二重結合含有シラン化合物と反応させることにより、下記一般式（３）
【化３】
2014055246.tif 000004
（式中、Ａ、Ｒｆ、Ｚ、Ｙ、ｆ、Ｒ１、Ｒ２およびｎは上記の通りであり、
Ｘ１は水素原子、塩素原子、ヨウ素原子または臭素原子を表し、
ｍは２以上の整数である。）
で表されるフルオロオキシアルキレン基含有シラン化合物を得ることを含む製造方法が提供される。
【００１４】
本発明の上記製造方法においては、原料に用いる一般式（１）のフルオロオキシアルキレン基含有化合物における、末端のＸ２（塩素原子、ヨウ素原子または臭素原子）に隣接したフルオロオキシアルキレン基Ｚを−Ｏ（ＣＦ２）ｅ−とし、このｅを１以上の整数としている。これにより、末端がヨウ素化（または塩素化もしくは臭素化）された一般式（１）のフルオロオキシアルキレン基含有化合物を一般式（２）の反応性二重結合含有シラン化合物と反応させて、一般式（３）フルオロオキシアルキレン基含有シラン化合物を効率的に製造することが可能となった。
【００１５】
本発明の上記製造方法によって得られるフルオロオキシアルキレン基含有シラン化合物は、分子主鎖に−（ＯＣ２Ｆ４）ｂ−（ＯＣＦ２）ｃ−により表される構造を有し、かつ、水酸基または加水分解可能な基が結合したシラン単位（ｍを付して括弧でくくられた繰り返し単位）を複数有する（ｍが２以上の整数である）。よって、かかるフルオロオキシアルキレン基含有シラン化合物によれば、高い表面滑り性（または低い動摩擦係数）と高い摩擦耐久性（または高い密着性）の双方を有する層を形成することが可能となる。
【００１６】
上記一般式（１）および（３）中、Ｚにおけるｅは１以上の整数であればよく、例えば１以上６以下の整数である。
【００１７】
上記一般式（３）中、ｍは２以上の整数であればよく、例えば２以上１０以下の整数である。
【００１８】
上記一般式（２）および（３）中、Ｙは水素原子であってよい。
【００１９】
上記一般式（２）および（３）中、ｆは０であってよい。
【００２０】
上記一般式（３）中、Ｘ１は水素原子であってよい。Ｘ１が水素原子である場合、本発明の上記製造方法は、この水素原子は、還元反応によって得ることを含んでよい。
【００２１】
上記一般式（３）で表されるフルオロオキシアルキレン基含有シラン化合物は、５×１０２〜１×１０５の平均分子量を有し得る。
【発明の効果】
【００２２】
本発明によれば、高い表面滑り性と高い摩擦耐久性の双方を有する層を形成することのできるフルオロオキシアルキレン基含有シラン化合物の製造方法が提供される。
【発明を実施するための形態】
【００２３】
以下、本発明のフルオロオキシアルキレン基含有シラン化合物の製造方法について詳述するが、本発明はこれに限定されるものではない。
【００２４】
まず、原料として、以下の一般式（１）で表されるフルオロオキシアルキレン基含有化合物を準備する。このフルオロオキシアルキレン基含有化合物は、一般式（１）で表される限り、１種の化合物であっても、２種以上の化合物の混合物であってもよい。
【化４】
2014055246.tif 000005
【００２５】
上記式中、Ａは末端が−ＣＦ３基である１価のフッ素含有基を表す。より詳細には、Ａは、炭素数１〜１６の（例えば直鎖状または分枝状の）パーフルオロアルキル基であってよく、好ましくは炭素数１〜３の直鎖状または分枝状のパーフルオロアルキル基（ＣＦ３−、Ｃ２Ｆ５−、Ｃ３Ｆ７−）である。
【００２６】
上記式中、Ｒｆは−（ＣＦ２）ａ−（ＯＣ２Ｆ４）ｂ−（ＯＣＦ２）ｃ−を表す。ａ、ｂおよびｃは、化合物（好ましくはポリマー）の主鎖を構成するフルオロ（オキシ）アルキレン基の３種の繰り返し単位数をそれぞれ表し、互いに独立して０または１以上の整数であって、ｂおよびｃの和は少なくとも１、好ましくは１〜１００である。添字ａ、ｂ、ｃを付して括弧でくくられた各繰り返し単位の存在順序は、式中において任意である。これら繰り返し単位のうち、−（ＯＣ２Ｆ４）−は、好ましくは−（ＯＣＦ２ＣＦ２）−である。
【００２７】
一方の末端を成すＡ−Ｒｆ−基は、全体として、パーフルオロポリエーテル基であってよいが、これに限定されない。
【００２８】
上記式中、Ｚは−Ｏ（ＣＦ２）ｅ−を表し、ｅは１以上の整数、例えば１以上６以下の整数である。本発明においてｅは１以上の整数であればよいが、更に、ｅを６以下とすることにより、結晶化を抑制することができる。
【００２９】
上記式中、Ｘ２は塩素原子、ヨウ素原子または臭素原子を表し、例えばヨウ素原子であってよい。
【００３０】
かかる一般式（１）で表されるフルオロオキシアルキレン基含有化合物を得る方法は特に限定されない。
例えば、一般式（１）中、Ｘ２がヨウ素原子、塩素原子または臭素原子であるフルオロオキシアルキレン基含有化合物（Ｚにおけるｅは、上記の通り、１以上の整数）は、非特許文献１に記載される方法と同様にして得ることができる。なお、非特許文献１には末端をヨウ素化する方法が記載されているのみであるが、Ｘ２が塩素原子または臭素原子である場合も、これと同様にして、末端を塩素化または臭素化することができる。
また、例えば、一般式（１）中、Ｚにおけるｅが２以上であるフルオロオキシアルキレン基含有化合物は、以下の一般式（Ｘ）
Ａ−Ｒｆ−Ｚ−ＣＯＦ      ・・・（Ｘ）
（式中、Ａ、ＲｆおよびＺは上記の通り）
で表される少なくとも１種の化合物を塩素化、ヨウ素化または臭素化反応（結果的に、末端の−ＣＯＦ基が−Ｘ１基で置換される反応）に付して得ることができる。具体的には、一般式（Ｘ）で表される化合物を、任意の適切な溶媒中、炭酸カリウムなどの触媒の存在下にて塩素、ヨウ素または臭素と反応させて、末端の−ＣＯＦ基をＣｌ基、−Ｉ基または−Ｂｒ基で置換できる。このように、一般式（Ｘ）中、Ｚにおけるｅが２以上の整数である化合物（Ａ−Ｒｆ−Ｏ（ＣＦ２）ｅ−ＣＯＦ）を用いれば、末端の−ＣＯＦ基が−Ｘ１基で置換される反応が進行し、一般式（１）で表されるフルオロオキシアルキレン基含有化合物を得ることが可能となる。
なお、一般式（Ｘ）中、Ｚにおけるｅが１である化合物（Ａ−Ｒｆ−ＯＣＦ２−ＣＯＦ）は、特許文献１〜２に記載されているヨウ素化方法（即ち、炭酸カリウムの存在下にてヨウ素と反応させて、末端の−ＣＯＦ基を−Ｉ基で置換する方法）では、ヨウ素化することができず（ヨウ素化反応が全く進行せず）、Ｚにおけるｅが１であること以外は一般式（１）で表されるフルオロオキシアルキレン基含有化合物を得ることは不可能であることが、本発明らにより確認されている。
【００３１】
そして、上述の一般式（１）で表されるフルオロオキシアルキレン基含有化合物を、一般式（２）
【化５】
2014055246.tif 000006
で表される反応性二重結合含有シラン化合物と反応させる。
【００３２】
この式中、Ｙは水素原子または炭素数１〜４のアルキル基を表す。Ｙは水素原子であることが、高い反応性が得られるので好ましい。
【００３３】
上記式中、ｆは０、１または２である。ｆは０であることが、高い反応性が得られるので好ましい。
【００３４】
上記式中、Ｒ１およびＲ２はＳｉに結合する基である。ｎは１以上３以下の整数である。
【００３５】
Ｒ１は水酸基または加水分解可能な基を表す。加水分解可能な基の例としては、−ＯＡ、−ＯＣＯＡ、−Ｏ−Ｎ＝Ｃ（Ａ）２、−Ｎ（Ａ）２、−ＮＨＡ、ハロゲン（これら式中、Ａは、置換または非置換の炭素数１〜３のアルキル基を示す）などが挙げられる。水酸基は、特に限定されないが、加水分解可能な基が加水分解して生じたものであってよい。
【００３６】
Ｒ２は水素原子または炭素数１〜２２のアルキル基を表し、好ましくは炭素数１〜２２のアルキル基、より好ましくは炭素数１〜３のアルキル基である。
【００３７】
一般式（１）で表されるフルオロオキシアルキレン基含有化合物を、一般式（２）で表される反応性二重結合含有シラン化合物と反応（本明細書においてマルチシラン化反応とも言う）させることにより、以下の一般式（３）
【化６】
2014055246.tif 000007
で表されるフルオロオキシアルキレン基含有シラン化合物（マルチシラン化合物）を得る。
【００３８】
上記式中、ｍは２以上の整数、例えば２以上１０以下の整数である。フルオロオキシアルキレン基含有化合物のＸ２側末端部に反応性二重結合含有シラン化合物が複数反応して、上記一般式（３）で表されるマルチシラン化合物を得ることができる。本発明においてｍは２以上の整数であればよいが、更に、ｍを１０以下とすることにより、溶媒に対する溶解性が高くなり、上記一般式（３）で表されるマルチシラン化合物を溶媒で希釈して使用する用途に適する。これにより得られるマルチシラン化合物は、１種の化合物であってもよいが、ｍの値が異なる２種以上の化合物の混合物であってよい。かかる混合物の場合、ｍの平均値は１より大きければよく、例えば１より大きく６以下、代表的には１より大きく３以下の範囲にある。
【００３９】
上記式中、Ａ、Ｒｆ、Ｚ、Ｙ、ｆ、Ｒ１、Ｒ２およびｎは上記の通りである。
【００４０】
Ｘ１は水素原子、塩素原子、ヨウ素原子または臭素原子を表す。
【００４１】
上記のマルチシラン化反応は、特に限定されるものではないが、ジ-tert-ブチルパーオキシドなどのラジカル開始剤の存在下にて、例えば６０〜１４０℃で、簡便には常圧下で実施され得る。
【００４２】
本発明の製造方法は、上記のマルチシラン化反応を含むものであればよい。マルチシラン化反応は、上記の一般式（１）〜（３）を満たす反応を包含する限り、任意の適切な反応を伴い得る。例えば、上記の一般式（３）で表されるマルチシラン化合物であって、一般式（３）中のシラン単位におけるＲ１およびＲ２が、原料に使用した一般式（１）のＲ１およびＲ２と同じものを得るマルチシラン化反応を実施し、その後、一般式（３）中のシラン単位におけるＲ１および／またはＲ２を、別のＲ１および／またはＲ２に置換する反応を実施してもよい。
【００４３】
また、一般式（３）中のＸ１は、原料に使用した一般式（１）中のＸ２と同じであってよいが、異なっていてもよい。Ｘ１が、Ｘ２とは異なって、水素原子である場合、一般式（３）で表されるマルチシラン化合物の性質（当該化合物を含む製品、例えば表面処理剤の品質）を安定化することができる。
【００４４】
Ｘ１が水素原子である場合、Ｘ１の水素原子は、還元反応によって得ることができる。よって、本発明の製造方法は、上記のマルチシラン化反応に加えて、還元反応を更に含んでいてよい。
【００４５】
かかる還元反応は、特に限定されるものではないが、例えば亜鉛粉末などにより、Ｘ２を水素原子で置換することにより実施してよい。かかる反応は、例えば０〜８０℃で、簡便には常圧下で実施され得る。
【００４６】
いずれの反応も、無溶媒で、または溶媒中で進行させてよい。かかる溶媒の例としては、パーフルオロカーボン（ＰＦＣ）（例えば、パーフルオロヘキサンなどが挙げられ、３Ｍ社のＰＦ−５０６０などを使用できる）、クロロフルオロカーボン（ＣＦＣ）（例えば、２，２，３，３−テトラクロロヘキサフルオロブタンなどが挙げられ、ダイキン工業株式会社製のダイフロンソルベントＳ−３１６などを使用できる）、含フッ素置換基を有する芳香族炭化水素（例えばビス（トリフルオロメチル）ベンゼン、トリフルオロベンゼン、パーフルオロベンゼン）、ヒドロフルオロエーテル（ＨＦＥ）（例えば、パーフルオロプロピルメチルエーテル（C3F7OCH3）、パーフルオロブチルメチルエーテル（C4F9OCH3）、パーフルオロブチルエチルエーテル（C4F9OC2H5）、パーフルオロヘキシルメチルエーテル（C2F5CF（OCH3）C3F7）などのアルキルパーフルオロアルキルエーテル（パーフルオロアルキル基およびアルキル基は直鎖または分枝状であってよい。）が挙げられ、３Ｍ社製のＨＦＥ−７１００、ＨＦＥ−７２００、ＨＦＥ−７３００を使用できる）などが挙げられ、これらを単独で、または２種以上を組み合わせて用い得る。環境への影響に配慮すると、含フッ素置換基を有する芳香族炭化水素および／またはヒドロフルオロエーテルが好ましい。また、縮合反応が起こり得る場合には、これを抑制するため、窒素気流下で反応させることが好ましい。
【００４７】
以上により、一般式（３）で表される少なくとも１種のフルオロオキシアルキレン基含有シラン化合物が製造される。
【００４８】
かかるフルオロオキシアルキレン基含有シラン化合物は、特に限定されないが、例えば５×１０２〜１×１０５の平均分子量を有していてよい。かかる範囲のなかでも、２０００〜１００００の平均分子量を有することが、摩擦耐久性の観点から好ましい。平均分子量は、１９Ｆ−ＮＭＲにより求めることができる。
【００４９】
本発明の上記製造方法によって得られるフルオロオキシアルキレン基含有シラン化合物は、分子主鎖に−（ＯＣ２Ｆ４）ｂ−（ＯＣＦ２）ｃ−により表される構造を有するので、とりわけ高い表面滑り性（または低い動摩擦係数）を発現し得る。また、フルオロオキシアルキレン基は、優れた撥水性および撥油性ひいては防汚性（例えば指紋等の汚れの付着を防止する）を発現し得る。更に、本発明の上記製造方法によって得られるフルオロオキシアルキレン基含有シラン化合物は、水酸基または加水分解可能な基が結合したシラン単位を分子主鎖の片末端に複数有し、かかる基は基材との間および化合物間で反応することにより結合し得るので、高い摩擦耐久性（または高い密着性もしくは耐擦傷性）を発現し得る。
【００５０】
よって、本発明の上記製造方法によって得られるフルオロオキシアルキレン基含有シラン化合物は、表面処理剤に好適に使用され得る。
【００５１】
表面処理剤は、フルオロオキシアルキレン基含有シラン化合物を主成分または有効成分として含んでいればよい。ここで、「主成分」とは、表面処理剤中の含量が５０％を超える成分を言い、「有効成分」とは、表面処理すべき基材上に残留して表面処理層を形成し、何らかの機能（撥水性、撥油性、防汚性、表面滑り性、摩擦耐久性など）を発現させ得る成分を意味する。表面処理剤（または表面処理組成物）の組成は、表面処理層に所望される機能に応じて適宜選択してよい。
【００５２】
かかる表面処理剤は、上述のフルオロオキシアルキレン基含有シラン化合物を含んでおり、撥水性、撥油性、防汚性を有し、かつ、高い表面滑り性と高い摩擦耐久性の双方を有する表面処理層を形成することができるので、防汚性コーティング剤として好適に利用される。
【００５３】
よって、基材と、該基材の表面に、上記フルオロオキシアルキレン基含有シラン化合物または上記表面処理剤より形成された層（表面処理層）とを含む物品もまた提供される。かかる物品における層は、撥水性、撥油性、防汚性を有し、かつ、高い表面滑り性と高い摩擦耐久性の双方を有する。これによって得られる物品は、特に限定されるものではないが、例えば光学部材であり得る。上記基材は、例えばガラスまたは透明プラスチックであり得る。なお、「透明」とは、一般的に透明と認識され得るものであればよいが、例えば、ヘイズ値５％以下のものを意味する。
【００５４】
しかしながら、本発明の上記製造方法によって得られるフルオロオキシアルキレン基含有シラン化合物は、表面処理剤以外の任意の他の用途に使用可能である。
【実施例】
【００５５】
本発明のフルオロオキシアルキレン基含有シラン化合物の製造方法について、以下の実施例を通じてより具体的に説明するが、本発明はこれら実施例に限定されるものではない。
【００５６】
（実施例１）
以下の化学式
【化７】
2014055246.tif 000008
（式中、ｂ／ｃ＝０．９、ｂ＋ｃ＝約４５）で表されるフルオロオキシアルキレン基含有化合物（Ａ）を準備した。この化合物（Ａ）は非特許文献１に記載の方法に従って合成された。
【００５７】
攪拌機、滴下ロート、還流冷却器および温度計を備えた２００ｍＬの４つ口フラスコに、上記で準備したフルオロオキシアルキレン基含有化合物（Ａ）４０ｇをビス（トリフルオロメチル）ベンゼン８０ｇに溶解したものと、ジ−tert−ブチルパーオキシド１．５ｇ（１×１０−２モル）を仕込み、充分に系内を窒素置換したのち、窒素気流下、滴下ロートよりビニルトリクロロシラン８．１ｇ（０．０５モル）を滴下した。滴下終了後、系内の温度を１２０℃に昇温させ、この温度にて４時間反応させた。その後、減圧下で揮発分を完全に留去することによって、末端にヨウ素を有する下記のフルオロオキシアルキレン基含有シラン化合物（Ｂ）４０．４ｇ（収率９０％）を得た。
【００５８】
【化８】
2014055246.tif 000009
（式中、ｂ／ｃ＝０．９、ｂ＋ｃ＝約４５、ｍ＝平均３．０である。）
なお、上記反応後に回収されたビニルトリクロロシランの量が３．２ｇであったことから、シラン単位の重合度ｍが平均３．０であることを確認した。
【００５９】
（実施例２）
攪拌機、滴下ロート、還流冷却器および温度計を備えた２００ｍＬの４つ口フラスコに、実施例１にて合成した末端にヨウ素を有するフルオロオキシアルキレン基含有シラン化合物（Ｂ）３５．９ｇ（８×１０−３モル）をパーフルオロヘキサン５０ｇに溶解したものを仕込み、亜鉛２．１ｇ（３．２×１０−２モル）を強攪拌下にて分散させた。氷水浴で系を冷却し、窒素気流下、滴下ロートより無水メタノール１０ｇを滴下した。滴下終了後、氷水浴を取り除き、加熱還流下で２時間反応させた。その後、不溶物を濾別し、２層に分離した液相から、分液ロートを用いて下層を分取した。得られた溶液を、無水メタノールを用いて３回洗浄した。続いて、減圧下で揮発分を完全に留去することによって、末端が水素化された下記のフルオロオキシアルキレン基含有シラン化合物（Ｃ）３２．１ｇ（収率９２％）を得た。
【００６０】
【化９】
2014055246.tif 000010
（式中、ｂ／ｃ＝０．９、ｂ＋ｃ＝約４５、ｍ＝平均３．０である。）
【００６１】
（参考例１）
攪拌機、滴下ロート、還流冷却器および温度計を備えた２００ｍＬの４つ口フラスコに、合成した化学式Ｆ−（ＣＦ２ＣＦ２ＣＦ２Ｏ）ｎ−ＣＦ２ＣＦ２Ｉ（式中、ｎ＝２１）で表されるω−フルオロポリパーフルオロオキセタンヨウ素化物４０ｇをビス（トリフルオロメチル）ベンゼン８０ｇに溶解したものと、ジ−tert−ブチルパーオキシド１．５ｇ（１×１０−２モル）を仕込み、充分に系内を窒素置換したのち、窒素気流下、滴下ロートよりビニルトリクロロシラン８．１ｇ（０．０５モル）を滴下した。滴下終了後、系内の温度を１２０℃に昇温させ、この温度にて４時間反応させた。その後、減圧下で揮発分を完全に留去することによって、末端にヨウ素を有する下記のケイ素含有有機含フッ素ポリマー（Ｄ）３８．７ｇ（収率９０％）を得た。
【００６２】
【化１０】
2014055246.tif 000011
（式中、ｎ＝２１、ｍ＝平均３．０である。）
なお、上記反応後に回収されたビニルトリクロロシランの量が３．２ｇであったことから、シラン単位の重合度ｍが平均３．０であることを確認した。
【００６３】
（参考例２）
攪拌機、滴下ロート、還流冷却器および温度計を備えた２００ｍＬの４つ口フラスコに、参考例１にて合成したケイ素含有有機含フッ素ポリマー（Ｄ）３４．４ｇ（８×１０−３モル）をパーフルオロヘキサン５０ｇに溶解したものを仕込み、亜鉛２．１ｇ（３．２×１０−２モル）を強攪拌下にて分散させた。氷水浴で系を冷却し、窒素気流下、滴下ロートより無水メタノール１０ｇを滴下した。滴下終了後、氷水浴を取り除き、加熱還流下で２時間反応させた。その後、不溶物を濾別し、２層に分離した液相から、分液ロートを用いて下層を分取した。得られた溶液を、無水メタノールを用いて３回洗浄した。続いて、減圧下で揮発分を完全に留去することによって、末端が水素化された下記のケイ素含有有機含フッ素ポリマー（Ｅ）３１．６ｇ（収率９２％）を得た。
【００６４】
【化１１】
2014055246.tif 000012
（式中、ｎ＝２１、ｍ＝平均３．０である。）
【産業上の利用可能性】
【００６５】
本発明の製造方法によって得られるフルオロオキシアルキレン基含有シラン化合物は、種々多様な基材の表面に、表面処理層を形成するために好適に利用され得る。